(57)【要約】      （修正有）【課題】施工が容易であり、衝撃・震動・振動等により損傷や経年劣化等が生じた場合であってもアンカーの脱落の発生を抑制することができるあと施工アンカーの耐振（耐震）施工方法及びこれに用いるセメントモルタル組成物を提供する。【解決手段】打設コンクリートから成る天井面・壁面・床面の如き取付部に穿かれる埋設孔１１にアンカー５を挿入して固着させるあと施工アンカーの施工方法において、埋設孔と埋設孔に挿入したアンカーとの間隙に自己修復性コンクリート４を充填するあと施工アンカーの施工方法、及び、セメント材料に、アルカリシリカ・シリカフェーム・ケイフッ化マグネシウムから選ばれる反応性物質と水とを含有する水和硬化物セメントモルタル組成物。【選択図】図１
2020079533.tif 000002
【特許請求の範囲】
【請求項１】
打設コンクリートから成る天井面・壁面・床面の如き取付部に穿かれる埋設孔にアンカーを挿入して固着させるあと施工アンカーの施工方法において、
前記埋設孔と該埋設孔に挿入したアンカーとの間隙に自己修復性コンクリートを充填することを特徴とするあと施工アンカーの施工方法。
【請求項２】
前記自己修復性コンクリートが、セメント材料に、アルカリシリカ・シリカフェーム・ケイフッ化マグネシウムから選ばれる反応性物質と水とを含有する水和硬化物であることを特徴とする請求項１に記載のあと施工アンカーの施工方法。
【請求項３】
埋設孔にアンカーを挿入した後に、該埋設孔内に自己修復性コンクリートを充填することを特徴とする請求項１又は２に記載のあと施工アンカーの施工方法。
【請求項４】
埋設孔に予め自己修復性コンクリートを充填した後にアンカーを挿入することを特徴とする請求項１又は２に記載のあと施工アンカーの施工方法。
【請求項５】
モルタル注入ガンを用いて自己修復性コンクリートを充填することを特徴とする請求項１〜４のいずれかに記載のあと施工アンカーの施工方法。
【請求項６】
打設コンクリートから成る天井面・壁面・床面の如き取付部に穿かれる埋設孔にアンカーを挿入し、該埋設孔に充填することにより前記アンカーを固着させるあと施工アンカーの施工方向に用いるセメントモルタル組成物であって、
該セメントモルタル組成物が、セメント材料に、アルカリシリカ・シリカフェーム・ケイフッ化マグネシウムから選ばれる反応性物質と水とを含有する水和硬化物であることを特徴とするあと施工アンカーの施工方法に用いるセメントモルタル組成物。
【請求項７】
セメントモルタル組成物に含有する水の量が、セメントの水和に必要な理論水量未満であることを特徴とする請求項６に記載のあと施工アンカーの施工方法に用いるセメントモルタル組成物。
【請求項８】
セメントの水和に必要な理論水量未満の水は、セメント１００質量部に対して５〜２５質量部で含有されることを特徴とする請求項６又は７に記載のあと施工アンカーの施工方法に用いるセメントモルタル組成物。
【発明の詳細な説明】
【技術分野】
【０００１】
本発明は後施工アンカーの耐振（耐震）施工方法及びこれに用いるセメントモルタル組成物に関し、詳しくは打設コンクリートから成る天井面・壁面・床面に穿かれる埋設孔にアンカーを挿入して固着させるあと施工アンカーの施工方法と、この施工アンカーを固着するセメントモルタル組成物に関する。
【背景技術】
【０００２】
打設コンクリートから成る天井・壁面・床面に予めキリ等の穿孔具により穿かれた埋設孔にアンカーを挿入して固着させて成るあと施工アンカーとしては、打ち込み方式・ねじ込み方式・接着系アンカー方式の大きく３種類の施工方法を有する（例えば、特許文献１、特許文献２等参照）。
【０００３】
先ず、打ち込み方式とは、穿かれた埋設孔にアンカーを打ち込み、その埋設孔の中でアンカーの拡張部を拡張させることにより埋設孔内壁に食い込ませることによりアンカーを固着させる方式である。
【０００４】
また、ねじ込み方式とは、穿かれた埋設孔にアンカーをねじ込むことにより、その埋設孔の中でアンカー外周の突起が埋設孔内壁に食い込むことによりアンカーを固着させる方式である。
【０００５】
更に、接着系アンカー方式とは、穿かれた埋設孔に薬液を注入した後に、アンカーを埋設孔に挿入することにより薬液が化学反応により硬化してアンカーを固着させる方式、又は、穿かれた埋設孔に薬液充填カプセルを挿入した後に、アンカーを埋設孔に挿入して薬液充填カプセルを割ることによって内部の薬液を漏出させて化学反応させて硬化させることによりアンカーを固着させる方式である。
【０００６】
上記３種類のうち、打ち込み方式は、ハンマーなどを用いて埋設孔に打ち込むため、埋設孔内壁が部分的に損傷されるため強度が低くなる可能性があるという問題点を有している。
また、ねじ込み方式は、ねじ込みによってアンカー外周の突起及び／又は埋設孔内壁が潰れたり損傷されるため、前記打ち込み方式と同様に強度が低くなる可能性があるという問題点を有している。
更に、接着系アンカー方式は、硬化時間がかかり、硬化するまでの間にアンカーが動くと固着力が低下する等の施工不良が生じる可能性が有るという問題点を有している。また、埋設孔に薬液を直接注入する方式の場合、薬液注入用の専用の注入容器が必須となっていた。
【先行技術文献】
【特許文献】
【０００７】
【特許文献１】特開２００２−３４９５２５号
【特許文献２】特開２００４−０１１３４５号
【発明の概要】
【発明が解決しようとする課題】
【０００８】
本発明者は、上記のあと施工アンカーの施工方法について鋭意研究を重ねたところ、特に接着系アンカー方式の場合、施工時に充分な硬化時間をかけた場合であっても、用いられる化学系接着剤が打設コンクリートとは異素材であるために親和性等の問題によって経年における固着強度の維持において問題が生じる可能性があることを突き止めた。
【０００９】
そこで本発明の課題は、施工が容易であり、衝撃・震動・振動等に損傷や経年劣化等が生じた場合であってもアンカーの脱落の発生を抑制することができるあと施工アンカーの耐振（耐震）施工方法及びこれに用いるセメントモルタル組成物を提供することにある。
【課題を解決するための手段】
【００１０】
上記課題を解決する本発明は下記構成を有する。
【００１１】
１．打設コンクリートから成る天井面・壁面・床面の如き取付部に穿かれる埋設孔にアンカーを挿入して固着させるあと施工アンカーの施工方法において、
前記埋設孔と該埋設孔に挿入したアンカーとの間隙に自己修復性コンクリートを充填することを特徴とするあと施工アンカーの施工方法。
【００１２】
２．前記自己修復性コンクリートが、セメント材料に、アルカリシリカ・シリカフェーム・ケイフッ化マグネシウムから選ばれる反応性物質と水とを含有する水和硬化物であることを特徴とする上記１に記載のあと施工アンカーの施工方法。
【００１３】
３．埋設孔にアンカーを挿入した後に、該埋設孔内に自己修復性コンクリートを充填することを特徴とする上記１又は２に記載のあと施工アンカーの施工方法。
【００１４】
４．埋設孔に予め自己修復性コンクリートを充填した後にアンカーを挿入することを特徴とする上記１又は２に記載のあと施工アンカーの施工方法。
【００１５】
５．モルタル注入ガンを用いて自己修復性コンクリートを充填することを特徴とする上記１〜４のいずれかに記載のあと施工アンカーの施工方法。
【００１６】
６．打設コンクリートから成る天井面・壁面・床面の如き取付部に穿かれる埋設孔にアンカーを挿入し、該埋設孔に充填することにより前記アンカーを固着させるあと施工アンカーの施工方向に用いるセメントモルタル組成物であって、
該セメントモルタル組成物が、セメント材料に、アルカリシリカ・シリカフェーム・ケイフッ化マグネシウムから選ばれる反応性物質と水とを含有する水和硬化物であることを特徴とするあと施工アンカーの施工方法に用いるセメントモルタル組成物。
【００１７】
７．セメントモルタル組成物に含有する水の量が、セメントの水和に必要な理論水量未満であることを特徴とする上記６に記載のあと施工アンカーの施工方法に用いるセメントモルタル組成物。
【００１８】
８．セメントの水和に必要な理論水量未満の水は、セメント１００質量部に対して５〜２５質量部で含有されることを特徴とする上記６又は７に記載のあと施工アンカーの施工方法に用いるセメントモルタル組成物。
【発明の効果】
【００１９】
請求項１又は６に示す発明によれば、施工が容易であり、衝撃・震動・振動等に損傷や経年劣化等が生じた場合であってもアンカーの脱落の発生を抑制することができるあと施工アンカーの耐振（耐震）施工方法及びこれに用いるセメントモルタル組成物を提供することができる。
【００２０】
特に、埋設孔に充填した自己修復性コンクリートが衝撃・震動・振動等によって損傷が発生した場合や、経年劣化等によって損傷が発生した場合であっても、人的な補修等を施すことなく自己修復することができるので、安全性を確保した状態での長期耐久性を高めることができると共に、定期検査や定期的な補修等のメンテナンス負担を著しく軽減することができる。
【００２１】
請求項２又は７に示す発明によれば、水和反応が未反応の部分を保有しているため、埋設孔に充填した部分に損傷等が生じた際には空気中の水分や雨水等の水分によって、前記水和反応未反応部分が水の共存下で水和反応を呈して生成される水和物が損傷部分に充填されることになる。従って、損傷部分を自己修復することができる。
【００２２】
請求項３に示す発明によれば、埋設孔とアンカーとの間隙に見合う量の自己修復性コンクリートを充填させることができるので、自己修復性コンクリートが埋設孔から溢出してしまうことを抑制乃至は防止することができる。
【００２３】
請求項４に示す発明によれば、埋設孔に予め充填されている自己修復性コンクリート内にアンカーを挿入することになるため、自己修復性コンクリートを一部の隙間もなく充填することができる。
【００２４】
請求項５に示す発明によれば、セメントやモルタル等の注入・充填に広く用いられている公知公用の一般的なモルタル注入ガンを使用することができる。
【００２５】
請求項８に示す発明によれば、セメントに含有させる水の量が５質量部以上であるとセメントの水和反応活性が十分に低下し、２５質量部以下であると得られるコンクリート混和材に未反応部分が残るため、自己修復性を顕著に発揮することができる。
【図面の簡単な説明】
【００２６】
【図１】本発明の施工方法によって施工された状態を示すあと施工アンカーの概略断面図
【図２】本発明の施工方法の施工状態（埋設孔を穿つ前の状態）を示す概略断面図
【図３】本発明の施工方法の施工状態（埋設孔が穿いている状態）を示す概略断面図
【図４】本発明の施工方法の施工状態（埋設孔が穿かれた状態）を示す概略断面図
【図５】本発明の施工方法の施工状態（埋設孔に自己修復性コンクリートを充填している状態）を示す概略断面図
【図６】本発明の施工方法の施工状態（自己修復性コンクリートが充填された埋設孔にアンカーを挿入する前の状態）を示す概略断面図
【発明を実施するための形態】
【００２７】
本発明に係るあと施工アンカーの施工方法（本明細書においては、単に施工方法ということもある。）の一実施例について、図１〜図６に基づき説明する。
【００２８】
本発明の施工方法の施工手順としては、図２→図３→図４→図５→図６→図１の順番に進む。
先ず、図２〜図４に示すように、打設コンクリートから成る天井面である取付部１の所望位置に埋設孔１１をキリ、湿式ドリル又は乾式ドリル等の穿孔具２を用いて穿く。特にドリルの切っ先を水洗しながらコンクリートを刳り貫く湿式ドリルを用いると穿かれた孔の表面が滑り易くなるものの、本発明の自己修復性コンクリートであるセメントモルタル組成物４を用いることによりあと施工アンカーの抜け易さを著しく抑制することができることも判明した。尚、取付部１としては、他に壁面や床面を挙げることができる。
【００２９】
次に、図５に示すように、埋設孔１１の内部にモルタル注入ガン３を用いて自己修復性コンクリートであるセメントモルタル組成物４を注入する。
【００３０】
次に、図６に示すように、セメントモルタル組成物４が注入されて充填される埋設孔１１に、アンカー５を挿入する。
【００３１】
アンカー５を挿入した後、規定時間経過することによりセメントモルタル組成物４が硬化する。このセメントモルタル組成物４の硬化により、図１に示すように、あと施工アンカーの施工が完了する。
【００３２】
本発明の施工方法によって打設コンクリートから成る天井面などの取付部１に取付固定されるアンカー５としては、あと施工アンカーに用いられるアンカーとして公知公用のものを特別の制限なく用いることができる。
【００３３】
また、本発明の施工方法に用いられる自己修復性コンクリートであるセメントモルタル組成物４としては、セメント材料に、アルカリシリカ・シリカフェーム・ケイフッ化マグネシウムから選ばれる反応性物質と水とを含有する水和硬化物であることが好ましい。
【００３４】
更に、セメントモルタル組成物４に含有する水の量が、セメントの水和に必要な理論水量未満であることが好ましい。セメントの水和に必要な理論水量未満の水としては、セメント１００質量部に対して５〜２５質量部で含有されることが好ましい。セメントに含有させる水の量が５質量部以上であるとセメントの水和反応活性が十分に低下し、２５質量部以下であると得られるコンクリート混和材に未反応部分が残るため、自己修復性を顕著に発揮することができる。
【００３５】
セメントモルタル組成物４に含有する水の量をセメントの水和に必要な理論水量未満とする構成によって、埋設孔１１に注入され充填されて硬化したセメントモルタル組成物４は水和反応が未反応の部分を保有しているため、取付部１或いはアンカー５に衝撃・震動・振動等が加わることによってひび割れや亀裂等の損傷が発生した場合や、経年劣化等によってひび割れや亀裂等の損傷が発生した場合であっても、埋設孔１１に充填した部分に空気中の水分や雨水等の水分が浸透することによって、前記水和反応未反応部分が水の共存下で水和反応を呈して生成される水和物が損傷部分に充填されることになる。従って、損傷部分を自己修復することができる。
【００３６】
従って、以上の構成を有する本発明の施工方法によれば、埋設孔１１に充填した自己修復性コンクリートであるセメントモルタル組成物４が衝撃・震動・振動等によって損傷が発生した場合や、経年劣化等によって損傷が発生した場合であっても、人的な補修等を施すことなく自己修復することができるので、安全性を確保した状態での長期耐久性を高めることができると共に、定期検査や定期的な補修等のメンテナンス負担を著しく軽減することができる。
【００３７】
以上、本発明に係るあと施工アンカーの施工方法の実施例について説明したが、本発明は上記構成に限定されず、本発明の範囲内において種々の態様を採ることができる。
【００３８】
例えば、上記実施例では、埋設孔１１に予め自己修復性コンクリートであるセメントモルタル組成物４を充填した後にアンカー５を挿入する構成としていたが、本発明は上記構成に限らず、埋設孔１１にアンカー５を挿入した後に、該埋設孔１１内に自己修復性コンクリートであるセメントモルタル組成物４を充填する構成であってもよい。
【００３９】
また、上記実施例では、自己修復性コンクリートであるセメントモルタル組成物４の注入をモルタル注入ガン３を用いて行う構成としていたが、本発明は上記構成に限らず、単にコテ等を用いて手作業にて注入・重点を行ってもよいし、セメントモルタル組成物４の注入・充填が可能な他の注入機器・注入器具や充填機器・充填機器等を用いてもよい。即ち、公知公用の手段を採ったり、公知公用の機器・器具等を用いてもよい。
【符号の説明】
【００４０】
１  取付部
１１  埋設孔
２  穿孔具
３  モルタル注入ガン
４  自己修復性コンクリートであるセメントモルタル組成物
５  アンカー
【図１】
2020079533.tif 000003
【図２】
2020079533.tif 000004
【図３】
2020079533.tif 000005
【図４】
2020079533.tif 000006
【図５】
2020079533.tif 000007
【図６】
2020079533.tif 000008